(57)【要約】【課題】従来技術では染色できないポリプロピレン繊維等の合成繊維を染色素材として用いることができる染色性及び染色堅牢度に優れる染色繊維及びその製造方法を提供する。【解決手段】合成繊維と、合成繊維の表面に接着している接着剤と、接着剤によって合成繊維に接着されているセリシン及びフィブロインと、を有し、セリシン及びフィブロインが染色されている。合成繊維の表面に接着されたセリシン及びフィブロインが染色されることより、優れた染色性が得られ、素材となる合成繊維が染色不可能な繊維であっても染色することができる。また、セリシン及びフィブロインは接着剤によって接着されているので、従来技術ではセリシン及びフィブロインを付着させることができなかった合成繊維であっても染色性を付与することができる。また、セリシン及びフィブロインと合成繊維との接合強度が高く、染色堅牢度に優れた染色繊維が得られる。【選択図】図１
2018193645.tif 000002
【特許請求の範囲】
【請求項１】
合成繊維と、
前記合成繊維の表面に接着している接着剤と、
前記接着剤によって前記合成繊維に接着されているセリシン及びフィブロインと、を有し、
前記セリシン及び前記フィブロインが染色されていることを特徴とする染色繊維。
【請求項２】
前記接着剤は、前記合成繊維と同種類の合成樹脂成分を含むことを特徴とする請求項１に記載の染色繊維。
【請求項３】
前記合成繊維は、ポリプロピレン繊維であり、
前記合成樹脂成分は、ポリプロピレンであることを特徴とする請求項１または請求項２に記載の染色繊維。
【請求項４】
素材となる合成繊維の表面に前記合成繊維と同種類の合成樹脂成分を含む接着剤の分散液を接触させて接着剤を付着させる工程と、
前記接着剤が付着した前記合成繊維の表面にセリシン及びフィブロインの水溶液を接触させてセリシン及びフィブロインを接着する工程と、
前記セリシン及び前記フィブロインが接着された前記合成繊維を染色液に接触させて前記セリシン及び前記フィブロインを染色する工程と、を具備することを特徴とする染色繊維の製造方法。
【請求項５】
前記合成繊維は、ポリプロピレン繊維であり、
前記合成樹脂成分は、ポリプロピレンであることを特徴とする請求項４に記載の染色繊維の製造方法。
【発明の詳細な説明】
【技術分野】
【０００１】
本発明は、染色繊維及びその製造方法に関し、詳しくは、合成繊維からなる繊維製品の染色性及び染色堅牢度を改善する技術に関する。
【背景技術】
【０００２】
従来、合成繊維の表面にセリシンまたはフィブロインを付着させることにより合成繊維の染色性が高められることが知られている。例えば、特許文献１には、ポリエステルを主成分とする繊維製品を絹セリシン及び絹フィブロインを含む水溶液で接触処理して繊維の表面に絹セリシン及び絹フィブロインを付着させることにより、繊維製品の染色性が向上することが開示されている。
【０００３】
また例えば、特許文献２には、アクリル物品またはポリアミド物品について、絹セリシン及び絹フィブロインを含む水溶液で接触処理して表面に絹セリシン及び絹フィブロインを付着させることが開示されている。同文献には、繊維表面へのセリシン及びフィブロインの付着は染色染着に効果的であることが示されている。
【０００４】
また、他の従来技術の例として、特許文献３には、分散染料と親和性がある機能性高分子物質をポリプロピレンに混合させて溶融放射することにより、染色が可能な機能性ポリプロピレン繊維を製造することが開示されている。
【０００５】
また、一般に、着色された合成繊維製品としては、紡糸工程後に染色される染色繊維の他にも、紡糸工程前の溶融される原料に顔料等の着色剤を添加することにより着色される原液着色繊維が知られている。
【先行技術文献】
【特許文献】
【０００６】
【特許文献１】特開２００３−１７１８７４号公報
【特許文献２】特開２００３−１７１８７６号公報
【特許文献３】特開２０００−８２２３号公報
【発明の概要】
【発明が解決しようとする課題】
【０００７】
しかしながら、特許文献１及び特許文献２に開示された従来技術のように、繊維の表面にセリシン及びフィブロインを付着させる方法では、繊維表面に対するセリシン及びフィブロインの吸着性が低く、洗濯等によってセリシン及びフィブロインが繊維表面から脱落してしまうという問題点があった。繊維の表面からセリシン及びフィブロインが脱落してしまうと、染色された繊維製品が色落ちすることになる。
【０００８】
また、ポリプロピレン繊維は、極めて高い疎水性を示すので、従来の一般的な方法で染色することができないという問題点があった。また、特許文献１及び特許文献２に開示された方法によっても、ポリプロピレン繊維に染色性を付与することができなかった。即ち、セリシン及びフィブロインを含む水溶液中で処理して表面にセリシン及びフィブロインを付着させる方法では、ポリプロピレン等の疎水性が高い材料からなる繊維については、繊維表面にセリシン及びフィブロインを付着させることができない。
【０００９】
また、特許文献３に開示された従来技術のように、機能性高分子物質をポリプロピレンに混合させて機能性ポリプロピレン繊維を製造する方法や、紡糸工程前の原料に顔料等を混合して原液着色織維を製造する方法は、少量生産に適していない。即ち、多種多様なニーズに対応して、多様な色彩、太さ、強度、伸縮性等を有する多種類の繊維を少量生産することが難しかった。例えば、原液着色織維は、染色堅牢度に優れているものの、一般には黒色や紺色等の基本的な色のみであり、多様なデザインが求められる衣料用等としての利用は少なかった。
【００１０】
本発明は、上記の事情に鑑みてなされたものであり、その目的とするところは、一般的な染色方法では染色することができないポリプロピレン繊維等の合成繊維を染色素材として用いることができる染色性及び染色堅牢度に優れる染色繊維及びその製造方法を提供することにある。
【課題を解決するための手段】
【００１１】
本発明の染色繊維は、合成繊維と、前記合成繊維の表面に接着している接着剤と、前記接着剤によって前記合成繊維に接着されているセリシン及びフィブロインと、を有し、前記セリシン及び前記フィブロインが染色されていることを特徴とする。
【００１２】
また、本発明の染色繊維の製造方法は、素材となる合成繊維の表面に前記合成繊維と同種類の合成樹脂成分を含む接着剤の分散液を接触させて接着剤を付着させる工程と、前記接着剤が付着した前記合成繊維の表面にセリシン及びフィブロインの水溶液を接触させてセリシン及びフィブロインを接着する工程と、前記セリシン及び前記フィブロインが接着された前記合成繊維を染色液に接触させて前記セリシン及び前記フィブロインを染色する工程と、を具備することを特徴とする。
【発明の効果】
【００１３】
本発明の染色繊維によれば、合成繊維の表面に接着されたセリシン及びフィブロインが染色される。これにより、優れた染色性が得られ、素材となる合成繊維が染色不可能な繊維であっても染色をすることが可能となる。
【００１４】
また、セリシン及びフィブロインは、接着剤によって合成繊維の表面に接着されている。これにより、セリシン及びフィブロインと合成繊維との接合強度が高く、染色堅牢度に優れた染色繊維が得られる。また、従来技術ではセリシン及びフィブロインを付着させることができなかった合成繊維であってもセリシン及びフィブロインを接着させて染色性を付与することができる。
【００１５】
また、前記接着剤は、前記合成繊維と同種類の合成樹脂成分を含んでも良い。これにより、合繊繊維の表面に接着されるセリシン及びフィブロインの接合強度を高めることができ、染色堅牢度を高めることができる。
【００１６】
また、前記合成繊維は、ポリプロピレン繊維であり、前記合成樹脂成分は、ポリプロピレンであっても良い。これにより、従来技術では染色することができなかったポリプロピレン繊維を染色することができ、ポリプロピレン繊維を素材とした染色性及び染色堅牢度に優れる染色繊維を提供することができる。
【００１７】
また、本発明の染色繊維の製造方法は、素材となる合成繊維の表面に前記合成繊維と同種類の合成樹脂成分を含む接着剤の分散液を接触させて接着剤を付着させる工程と、前記接着剤が付着した前記合成繊維の表面にセリシン及びフィブロインの水溶液を接触させてセリシン及びフィブロインを接着する工程と、前記セリシン及び前記フィブロインが接着された前記合成繊維を染色液に接触させて前記セリシン及び前記フィブロインを染色する工程と、を具備する。これにより、優れた染色性及び染色堅牢度が得られ、染色が難しい合成繊維であっても染色をするこができる。
【図面の簡単な説明】
【００１８】
【図１】本発明の実施形態に係る染色繊維の製造工程を示すフロー図である。
【図２】本発明の実施例に係る染色繊維の試験結果の例を示す図である。
【図３】本発明の他の実施例に係る染色繊維の試験結果の例を示す図である。
【図４】本発明の他の実施例に係る染色繊維の試験結果の例を示す図である。
【図５】本発明の他の実施例に係る染色繊維の試験結果の例を示す図である。
【図６】本発明の他の実施例に係る染色繊維の試験結果の例を示す図である。
【発明を実施するための形態】
【００１９】
以下、本発明の実施形態に係る染色繊維及びその製造方法を図面に基づき詳細に説明する。
本実施形態に係る染色繊維は、素材となる合成繊維と、その合成繊維の表面に接着している接着剤と、接着剤によって合成繊維に接着されているセリシン及びフィブロインと、を有する。そして、セリシン及びフィブロインが染色されている。
【００２０】
素材となる合成繊維としては、例えば、ポリプロピレン繊維、ポリエチレンテレフタレートやポリ乳酸等のポリエステル繊維、ナイロンやアラミド等のポリアミド繊維、ポリエチレン繊維、アクリル繊維等が挙げられる。特に、本実施形態では、従来の一般的な方法では染色不可能であったポリプロピレン繊維についても染色可能であることを特徴としており、ポリプロピレン繊維を素材とした染色性及び染色堅牢度に優れる染色繊維を得ることができる。
【００２１】
染色される合成繊維の形態としては、特に限定されるものではなく、糸、織布、不織布、編物、衣料製品その他各種繊維製品等である。即ち、糸等の素材の状態で染色されてから製品に利用されても良いし、衣料等の繊維製品の状態で染色されても良い。
【００２２】
合成繊維の表面に接着している接着剤としては、合成繊維と同種類の合成樹脂成分を含んでいることが望ましい。例えば、合成繊維としてポリプロピレン繊維が用いられる場合には、接着剤はポリプロピレンを含んでいるものが良い。これにより、合繊繊維の表面に接着されるセリシン及びフィブロインの接合強度を高めることができ、優れた染色堅牢度が得られる。
【００２３】
セリシン及びフィブロインは、例えば、繭、生糸または繭羽毛等から抽出されるタンパク質であり、前述のとおり、接着剤によって合成繊維の表面に接着され、染色されている。セリシン及びフィブロインが接着されていることにより、優れた染色性が得られる。また、セリシン及びフィブロインが接着されていることにより、絹繊維のような柔らかな肌触りが得られるという利点もある。
【００２４】
次に、図１を参照して、本発明の実施形態に係る染色繊維の製造方法について詳細に説明する。
図１は、本発明の実施形態に係る染色繊維の製造工程を示すフロー図である。図１に示すように、本実施形態に係る染色繊維の製造方法は、素材準備工程Ｓ０と、接着剤付着工程Ｓ１０と、接着剤乾燥工程Ｓ２０と、セリシン及びフィブロイン接着工程Ｓ３０と、セリシン及びフィブロイン乾燥工程Ｓ４０と、染色工程Ｓ５０と、仕上乾燥工程Ｓ６０と、を具備する。
【００２５】
先ず、素材準備工程Ｓ０では、染色される素材である合成繊維が準備される。素材となる合成繊維は、前述のとおり、ポリプロピレン繊維等であり、その形態としては、糸、織布、編物、その他各種繊維製品等である。
【００２６】
接着剤付着工程Ｓ１０は、素材となる合成繊維の表面に接着剤を付着させる工程である。具体的には、接着剤付着工程Ｓ１０では、素材となる合成繊維は、浴中処理によって、素材となる合成繊維と同種類の合成樹脂成分を含む接着剤の分散液に浸される。これにより、合成繊維の表面に分散液が接触して接着剤が付着する。
【００２７】
ここで、接着剤について詳述すると、例えば、素材となる合成繊維がポリプロピレン繊維である場合、接着剤は、部分マレイン化ポリプロピレンを含むアニオン系の接着剤等が好適である。具体的には、接着剤には、エチレン・プロピレン共重合物の無水マレイン酸化物、脂肪酸、ポリオキシエチレンアルキルエーテル、水酸化カリウム、ホルホリン等を含んでも良い。
【００２８】
また、素材となる合成繊維がポリエチレンテレフタレートやポリ乳酸等のポリエステル繊維である場合、接着剤は、変性ポリエステルを含むカチオン系の接着剤等が好適である。
【００２９】
浴中処理に用いられる分散液に含まれる合成樹脂成分の比率は、１〜５０質量％、好ましくは、１〜２０質量％、更に好ましくは、１〜１０質量％である。浴中処理の条件は、浴比（素材：水）１：２０〜１：４０、処理温度７０〜９０℃、処理時間２０〜４０分が望ましい。
【００３０】
接着剤付着工程Ｓ１０で合成繊維の表面に接着剤が付けられた後、接着剤乾燥工程Ｓ２０が実行され、接着剤が付着した合成繊維の乾燥が行われる。乾燥条件は、例えば、雰囲気温度８０〜１５０℃、素材の送り速度５〜２０ｍ／分である。素材となる合成繊維がポリプロピレン繊維の場合には、乾燥温度は、１３０℃以下が望ましい。
【００３１】
次いで、セリシン及びフィブロイン接着工程Ｓ３０が行われる。セリシン及びフィブロイン接着工程Ｓ３０では、浴中処理またはパッディンク処理によって、接着剤が付着した合成繊維の表面にセリシン及びフィブロインが接着される。
【００３２】
具体的には、接着剤が付着した合成繊維がセリシン及びフィブロインを含む水溶液に浸される。これにより、合成繊維の表面にセリシン及びフィブロインの水溶液を接触させて、セリシン及びフィブロインを接着することができる。
【００３３】
ここで、セリシン及びフィブロインを含む水溶液は、繭、繭羽毛または生糸等を熱湯中で煮詰めることにより得られる。例えば、繭毛羽を前処理としてカード機等により開繊して夾雑物を除去し、アセトン等で洗浄して自然乾燥させた後、これを圧力釜などの高圧容器に入れ、浴比(毛羽：水)を１：５〜１：５０、抽出温度８０〜１３０℃で、３０分〜２時間煮詰めることにより、繭羽毛からセリシンが抽出され、浴比に応じた濃度のセリシン水溶液が得られる。
【００３４】
また、同高圧容器内において、セリシン抽出後の残渣(フィブロイン繊維)を、例えば、水酸化カリウム等のアルカリ剤を含む溶液中で、浴比１：５〜１：５０、抽出温度１００〜１８０℃の条件で、３０分〜２時間煮詰める。これにより、セリシン抽出後の繭毛羽からフィブロインが抽出される。その後、フィブロインが抽出された溶液に、例えば、酢酸等の中和剤を加えて中和することにより、所定濃度のフィブロイン水溶液を得ることができる。
【００３５】
そして、上記のように得られたセリシン水溶液及びフィブロイン水溶液をそれぞれ所定濃度に希釈して所定の比率で混合することによりセリシン及びフィブロインを含む水溶液が得られる。水溶液中に含まれるセリシン及びフィブロインの濃度は、それぞれ０．１〜５質量％が望ましい。また、セリシンとフィブロインの比率は、４０：６０〜６０：４０が望ましいが、セリシンとフィブロインの比率が１００：０、即ちセリシンのみを含む水溶液、または、セリシンとフィブロインの比率が０：１００、即ちフィブロインのみを含む水溶液であっても良い。
【００３６】
なお、上記のようにセリシン水溶液及びフィブロイン水溶液を混合して浴中処理の水溶液を得る方法に代えて、上記のように得られたセリシン水溶液及びフィブロイン水溶液からセリシン及びフィブロインの粉末を得て、これを用いて水溶液が調製されても良い。
また、セリシン及びフィブロイン接着工程Ｓ３０においてパッディング処理が行われた場合には、１２０〜１５０℃でキュアリングが行われる。
【００３７】
セリシン及びフィブロイン接着工程Ｓ３０が実行された後、セリシン及びフィブロイン乾燥工程Ｓ４０が行われる。これにより、セリシン及びフィブロインが接着された合成繊維が乾燥する。なお、乾燥条件は、接着剤付着工程Ｓ１０と略同等である。
【００３８】
次に、セリシン及びフィブロインが接着された合成繊維を染色液に接触させてセリシン及びフィブロインを染色する染色工程Ｓ５０が行われる。染色工程Ｓ５０における染色方法としては、草木染、反応染、酸性染、直接染料染、酸性媒染染料染等を採用し得る。
【００３９】
例えば、草木染の場合、処理温度８０〜１００℃で、２０〜４０分間の浴中処理が行われた後、アルミニウム等の金属を用いた媒染処理が３０〜５０℃で、１０〜３０分間行われても良い。
【００４０】
また例えば、反応染の場合、反応染料が用いられ、処理温度７０〜９０℃で、２０〜４０分間の浴中処理が行われた後、湯洗いによるソーピング処理が行われ、その後、５０〜７０℃で、１０〜３０分間、染料を固定するためのフィックス処理が行われても良い。
【００４１】
また例えば、酸性染の場合、酸性染料を用いた染色液により、処理温度８０〜１００℃で、２０〜４０分間の浴中処理が行われた後、ソーピング処理が行われ、その後、６０〜８０℃で、１０〜３０分間のフィックス処理が行われても良い。
【００４２】
また例えば、直接染料染の場合、媒染剤を使用しない、例えば、アゾ酸性染料等を用いた染料液により、処理温度８０〜１００℃で、２０〜４０分間の浴中処理が行われた後、ソーピング処理が行われ、６０〜８０℃で、１０〜３０分間のフィックス処理が行われても良い。
【００４３】
また例えば、酸性媒染染料染の場合、酸性媒染染料を用いて、処理温度８０〜１００℃で、２０〜４０分間の浴中処理が行われた後、６０〜８０℃で、１０〜３０分間のソーピング処理が行われても良い。
【００４４】
また例えば、染色工程Ｓ５０として、藍染等が行われても良いし、その他の染色方法が採用されても良い。また、染色工程Ｓ５０は、複数回繰り返し実行されても良い。また、染色工程Ｓ５０において、セリシン及びフィブロインが接着されている繊維製品の表面に、例えば、スクリーン捺染等のハンドプリントやインクジェット等によって、図柄等がプリントされても良い。
【００４５】
染色工程Ｓ５０が実行された後、染色された合成繊維を乾燥させる仕上乾燥工程Ｓ６０が実行される。仕上乾燥工程Ｓ６０における乾燥条件は、前述した接着剤乾燥工程Ｓ２０と同様であり、雰囲気温度８０〜１５０、素材の送り速度５〜２０ｍ／分である。
【００４６】
以上説明した工程を経て、本実施形態では、合成繊維の表面に接着されたセリシン及びフィブロインが染色されることにより、優れた染色性が得られる。よって、素材となる合成繊維が、例えば、ポリプロピレン繊維のように従来の一般的な方法では染色不可能な繊維であっても染色をすることが可能である。
【００４７】
また、染色されるセリシン及びフィブロインは、接着剤によって合成繊維の表面に接着されている。よって、従来技術ではセリシン及びフィブロインを付着させることができなかった合成繊維であってもセリシン及びフィブロインを接着させて染色性を付与することができ、且つ、優れた染色堅牢度が得られる。
【実施例】
【００４８】
以下、実施例を挙げて本発明を更に詳細に説明する。なお、本発明は以下に挙げる実施例によって何ら限定されるものではない。
［実施例１］
【００４９】
実施例１として、ポリプロピレン繊維を素材とした草木染の例を示す。
先ず、染色される素材としてポリプロピレン繊維からなる織布である試験布を準備し、浴中処理によって、試験布の表面にポリプロピレンを含む接着剤を付着させた。具体的には、エチレン・プロピレン共重合物の無水マレイン酸化物、脂肪酸、ポリオキシエチレンアルキルエーテル、水酸化カリウム及びホルホリンを含む分散液に浴比１：３０で試験布を浸し、処理温度８０℃で３０分間の浴中処理を行った。なお、分散液に含まれるポリプロピレンの比率は、１０質量％である。そして、表面に接着剤が付けられた試験布を、雰囲気温度１３０℃、送り速度１０ｍ／分で乾燥させた。
【００５０】
次に、セリシン及びフィブロインを含む水溶液を準備した。先ず、前処理された繭や繭羽毛等の絹繊維を高圧容器に入れ、浴比１：２５、抽出温度９５℃で、３０分間煮詰めることにより、セリシンを抽出させて、第１のセリシン水溶液を得た。
【００５１】
次いで、第１のセリシン水溶液を得るために用いた絹繊維を高圧容器に入れ、浴比１：２５、抽出温度１２０℃で、３０分間煮詰めることにより、第２のセリシン水溶液を得た。そして、第１のセリシン水溶液と第２のセリシン水溶液を１：１の質量比率で混合することにより、セリシン水溶液を得た。
【００５２】
次いで、セリシン抽出後の絹繊維を圧力容器に入れ、水酸化カリウムを含むアルカリ性の溶液中で浴比１：５０、抽出温度１１０℃で、３０分間煮詰めることにより、フィブロインを抽出させて、その後、溶液に酢酸を加えて中和し、フィブロイン水溶液を得た。
【００５３】
そして、上記のように得られたセリシン水溶液とフィブロイン水溶液を、セリシン水溶液が１０質量％、フィブロイン水溶液が１０質量％となるよう、１：１の質量比率で混合して希釈することにより、セリシン及びフィブロインを含む水溶液を得た。
【００５４】
次に、上記の工程で得られたセリシン及びフィブロインを含む水溶液を用いて、表面にポリプロピレンを含む接着剤が付けられた試験布の表面に、パッディンク処理によって、セリシン及びフィブロインを接着した。そして、１３０℃でキュアリングを行った後、雰囲気温度１３０℃、送り速度１０ｍ／分で試験布を乾燥させた。
【００５５】
次に、セリシン及びフィブロインが接着された試験布を草木染によって染色した。具体的には、素材の異なる６種類の染料を用いて、それぞれ処理温度８０℃で、３０分間の浴中処理を行った後、アルミニウムを用いて４０℃、２０分間の媒染処理を行った。そして、染色された試験布を、雰囲気温度１３０℃、送り速度１０ｍ／分で乾燥させた。これにより、草木染による試料Ｐ１ａから試料Ｐ１ｆ（図２参照）を得た。
【００５６】
試料Ｐ１ａから試料Ｐ１ｆの染色に用いたそれぞれの染料素材は、次のとおりである。
試料Ｐ１ａについては、ざくろ  ２０％ｏｗｆ、
試料Ｐ１ｂについては、ラックダイ  ２０％ｏｗｆ、
試料Ｐ１ｃについては、クスノハガシワ  ２０％ｏｗｆ、
試料Ｐ１ｄについては、丁子  ２０％ｏｗｆ、
試料Ｐ１ｅについては、茜  ２０％ｏｗｆ、
試料Ｐ１ｆについては、栗  ２０％ｏｗｆ、である。
【００５７】
上記の方法で染色された試料Ｐ１ａ〜Ｐ１ｆは、何れも良好な染色性を示した。試料Ｐ１ａ〜Ｐ１ｆについて、ＪＩＳ  Ｌ  ０８４４  Ａ−２号による洗濯に対する染色堅牢度試験、ＪＩＳ  Ｌ  ０８４９による摩擦に対する染色堅牢度試験を実施した。その評価結果を図２に示す。
【００５８】
図２に示すように、実施例１によれば、ポリプロピレン繊維を素材とした草木染において、全ての染料に対して３−４級から４−５級の優れた染色堅牢度が得られている。これにより、実施例１に係る染色繊維は、十分に実用可能であると判断できる。
［実施例２］
【００５９】
実施例２として、ポリプロピレン繊維を素材とした反応染の例を示す。
先ず、実施例１と同様の方法により、ポリプロピレン繊維を素材とした試験布の表面にセリシン及びフィブロインを接着して、表面にセリシン及びフィブロインが接着された試験布を準備した。
【００６０】
次に、セリシン及びフィブロインが接着された試験布を反応染によって染色した。具体的には、色の異なる１０種類の反応染料を用いて、それぞれ処理温度８０℃で、３０分間の浴中処理を行った後、湯洗いによるソーピング処理を行い、その後、６０℃で、２０分間のフィックス処理を行った。そして、染色された試験布を、雰囲気温度１３０℃、送り速度１０ｍ／分で乾燥させた。これにより、反応染による色の異なる試料Ｐ２ａから試料Ｐ２ｊ（図３参照）を得た。
【００６１】
試料Ｐ２ａから試料Ｐ２ｊの反応染に用いたそれぞれの染料は、次のとおりである。
試料Ｐ２ａについては、スミフィックス  スプラ  Ｙｅｌｌｏｗ  ３ＲＦ（住化ケムテックス株式会社製、以下「スミフィックス」について同じ。）  ３％ｏｗｆ、
試料Ｐ２ｂについては、スミフィックス  スプラ  Ｒｅｄ  ３ＢＦ  ３％ｏｗｆ、
試料Ｐ２ｃについては、スミフィックス  スプラ  Ｂｌｕｅ  ＢＲＦ  ３％ｏｗｆ、
試料Ｐ２ｄについては、スミフィックス  スプラ  Ｎａｖｙ  ３ＧＦ  ３％ｏｗｆ、
試料Ｐ２ｅについては、スミフィックス  スプラ  Ｙｅｌｌｏｗ  ３ＧＦ  ４％ｏｗｆ、
試料Ｐ２ｆについては、レマゾール  Ｔ．Ｂｌｕｅ  Ｇ（ダイスタージャパン株式会社製、以下「レマゾール」について同じ。）  ３％ｏｗｆ、
試料Ｐ２ｇについては、レマゾール  Ｂｌｕｅ  ＲＮ  ３％ｏｗｆ、
試料Ｐ２ｈについては、スミフィックス  スプラ  Ｙｅｌｌｏｗ  ３ＲＦ  ２％ｏｗｆ、スミフィックス  スプラ  Ｒｅｄ  ３ＢＦ  １％ｏｗｆ、
試料Ｐ２ｉについては、スミフィックス  スプラ  Ｙｅｌｌｏｗ  ３ＲＦ  ２％ｏｗｆ、レマゾール  Ｔ．Ｂｌｕｅ  Ｇ  １％ｏｗｆ、
試料Ｐ２ｊについては、レマゾール  Ｒｅｄ  ３ＢＦ  １％ｏｗｆ、レマゾール  Ｂｌｕｅ  ＢＲＦ  ２％ｏｗｆ、である。
【００６２】
上記の方法で得られた試料Ｐ２ａ〜Ｐ２ｊは、何れも良好な染色性を示した。試料Ｐ２ａ〜Ｐ２ｊについて、実施例１と同様に、洗濯及び摩擦に対する染色堅牢度の試験を実施すると共に、更に、ＪＩＳ  Ｌ  ０８８４  Ｂ法による塩素処理水に対する染色堅牢度試験、及びＪＩＳ  Ｌ  ０８４２による紫外線カーボンアーク灯光に対する染色堅牢度試験を実施した。それらの評価結果を図３に示す。
【００６３】
図３に示すように、実施例２によれば、ポリプロピレン繊維を素材とした反応染において、良好な染色堅牢度が得られていることが分かる。特に、洗濯に対する染色堅牢度が優れており、全ての染料に対して４級から４−５級であった。これにより、実施例２に係る染色繊維は、十分に実用可能であると判断できる。
［実施例３］
【００６４】
実施例３として、ポリプロピレン繊維を素材とした酸性染の例を示す。
実施例１と同様の方法により、表面にセリシン及びフィブロインが接着された試験布を準備した。
【００６５】
そして、セリシン及びフィブロインが接着された試験布を酸性染によって染色した。具体的には、色の異なる１２種類の反応染料を用いて、それぞれ処理温度９５℃で、３０分間の浴中処理を行った後、６０℃、３０分間のソーピング処理を行い、その後、７０℃で、２０分間のフィックス処理を実行した。そして、染色された試験布を、雰囲気温度１３０℃、送り速度１０ｍ／分で乾燥させた。これにより、酸性染による色の異なる試料Ｐ３ａから試料Ｐ３ｌ（図４参照）を得た。
【００６６】
試料Ｐ３ａから試料Ｐ３ｌの酸性染に用いたそれぞれの染料は、次のとおりである。
試料Ｐ３ａについては、イノーラ  アシッドイエロー  ＯＫＹ（株式会社井上化学工業所製、以下「イノーラ」について同じ。）  ０．１％ｏｗｆ、
試料Ｐ３ｂについては、イノーラ  アシッドレッド  ＯＫＲ  ０．１％ｏｗｆ、
試料Ｐ３ｃについては、イノーラ  アシッドブルー  ＯＫＢ  ０．１％ｏｗｆ、
試料Ｐ３ｄについては、イノーラ  アシッドイエロー  ＯＫＹ  ０．１％ｏｗｆ、イノーラ  アシッドレッド  ＯＫＲ  ０．１％ｏｗｆ、イノーラ  アシッドブルー  ＯＫＢ  ０．１％ｏｗｆ、
試料Ｐ３ｅについては、スプララン  イエロー  ４ＧＬ（ダイスタージャパン株式会社製、以下「スプララン」について同じ。）  ０．２％ｏｗｆ、
試料Ｐ３ｆについては、イノーラ  ミーリングレッド  ＭＮＷ  ０．２％ｏｗｆ、
試料Ｐ３ｇについては、ビタニール  ブルー  ＡＲ（松浦株式会社製、以下「ビタニール」について同じ。）  ０．２％ｏｗｆ、
試料Ｐ３ｈについては、スプララン  イエロー  ４ＧＬ  ０．２％ｏｗｆ、イノーラ  ミーリングレッド  ＭＮＷ  ０．２％ｏｗｆ、ビタニール  ブルー  ＡＲ  ０．２％ｏｗｆ、
試料Ｐ３ｉについては、ラナセット  イエロー  ２Ｒ（ハンツマン・ジャパン株式会社製、以下「ラナセット」について同じ。）  ０．５％ｏｗｆ、
試料Ｐ３ｊについては、ラナセット  レッド  Ｇ  ０．５％ｏｗｆ、
試料Ｐ３ｋについては、ラナセット  ブルー  ２Ｒ  ０．５％ｏｗｆ、
試料Ｐ３ｌについては、ラナセット  イエロー  ２Ｒ  ０．５％ｏｗｆ、ラナセット  レッド  Ｇ  ０．５％ｏｗｆ、ラナセット  ブルー  ２Ｒ  ０．５％ｏｗｆ、である。
【００６７】
上記の方法で得られた試料Ｐ３ａ〜Ｐ３ｌは、何れも良好な染色性を示した。試料Ｐ３ａ〜Ｐ３ｌについて、実施例２と同様に、塩素、洗濯、耐光、摩擦に対する染色堅牢度の試験を実施した。それらの評価結果を図４に示す。
図４に示すように、実施例３によれば、ポリプロピレン繊維を素材とした酸性染において、実用可能なレベルの良好な染色堅牢度が得られていることが分かる。
［実施例４］
【００６８】
実施例４として、ポリプロピレン繊維を素材とした直接染料染の例を示す。
実施例１と同様の方法により、表面にセリシン及びフィブロインが接着された試験布を準備し、その試験布を直接染料染によって染色した。具体的には、色の異なる５種類の直接染料を用いて、それぞれ処理温度９５℃で、３０分間の浴中処理を行った後、ソーピング処理を行い、その後、７０℃で、２０分間のフィックス処理を実行した。そして、染色された試験布を、雰囲気温度１３０℃、送り速度１０ｍ／分で乾燥させた。これにより、直接染料染による色の異なる試料４ａから試料４ｅ（図５参照）を得た。
【００６９】
試料Ｐ４ａから試料Ｐ４ｅの直接染料染に用いたそれぞれの染料は、次のとおりである。
試料Ｐ４ａについては、シリアス  Ｏｒａｎｇｅ  ３ＧＤＬ（ダイスタージャパン株式会社製、以下「シリアス」について同じ。）  １％ｏｗｆ、
試料Ｐ４ｂについては、シリアス  Ｓｃａｒｌｅｔ  ＢＮ  １％ｏｗｆ、
試料Ｐ４ｃについては、シリアス  Ｂｌｕｅ  ＫＣＦＮ  １％ｏｗｆ、
試料Ｐ４ｄについては、シリアス  Ｔｕｒｇｕｏｉｓ  Ｓ−ＦＢＬ  １％ｏｗｆ、
試料Ｐ４ｅについては、シリアス  Ｙｅｌｌｏｗ  Ｓ−２Ｇ  １％ｏｗｆ、である。
【００７０】
上記の方法で得られた試料Ｐ４ａ〜Ｐ４ｅは、何れも良好な染色性を示した。試料Ｐ４ａ〜Ｐ４ｅについて、実施例２と同様に、塩素、洗濯、耐光、摩擦に対する染色堅牢度の試験を実施した。それらの評価結果を図５に示す。
図５に示すように、実施例４によれば、ポリプロピレン繊維を素材とした直接染料染において、実用可能なレベルの良好な染色堅牢度が得られている。
［実施例５］
【００７１】
実施例５として、ポリプロピレン繊維を素材とした酸性媒染染料染の例を示す。
実施例１と同様の方法により、表面にセリシン及びフィブロインが接着された試験布を準備し、その試験布を酸性媒染染料染によって染色した。具体的には、色の異なる４種類の酸性媒染染料を用いて、それぞれ処理温度９５℃で、３０分間の浴中処理を行った後、８０℃、２０分間のソーピング処理を行った。そして、染色された試験布を、雰囲気温度１３０℃、送り速度１０ｍ／分で乾燥させた。これにより、酸性媒染染料染による色の異なる試料Ｐ５ａから試料Ｐ５ｄ（図６参照）を得た。
【００７２】
試料Ｐ５ａから試料Ｐ５ｄの酸性媒染染料染に用いたそれぞれの染料は、次のとおりである。
試料Ｐ５ａについては、モルダント  ブラック（山田化学工業株式会社製、以下「モルダント」について同じ。）  ６０１  ２．５％ｏｗｆ、
試料Ｐ５ｂについては、モルダント  ブラウン  ４０３  ２．５％ｏｗｆ、
試料Ｐ５ｃについては、モルダント  レッド  ２０Ｅ−１  ２．５％ｏｗｆ、
試料Ｐ５ｄについては、モルダント  イエロー  １０２  ２．５％ｏｗｆ、である。
【００７３】
上記の方法で得られた試料Ｐ５ａ〜Ｐ５ｄは、何れも良好な染色性を示した。試料Ｐ５ａ〜Ｐ５ｄについて、実施例２と同様に、塩素、洗濯、耐光、摩擦に対する染色堅牢度の試験を実施した。それらの評価結果を図６に示す。
図６に示すように、実施例５によれば、ポリプロピレン繊維を素材とした酸性媒染染料染において、実用可能なレベルの良好な染色堅牢度が得られている。
［比較例］
【００７４】
比較例として、ポリプロピレン繊維を素材とした試験布を準備し、表面にセリシン及びフィブロインを接着せずに、上記の各実施例と同様に、草木染、反応染、酸性染、直接染料染及び酸性媒染染料染による染色工程を実行して試料を作製した。
その結果、何れの染色方法によっても、試料は染色されなかった。即ち、ポリプロピレン繊維からなる試験布を染色することはできなかった。
【００７５】
なお、本発明は、上記の実施形態及び実施例に限定されるものではなく、その他、本発明の要旨を逸脱しない範囲で、種々の変更実施が可能である。
【図１】
2018193645.tif 000003
【図２】
2018193645.tif 000004
【図３】
2018193645.tif 000005
【図４】
2018193645.tif 000006
【図５】
2018193645.tif 000007
【図６】
2018193645.tif 000008